(57)【要約】【課題】各ガラス単繊維の長さの違いに起因して、最終製品としてのガラス繊維強化樹脂成形体の表面に現れる膨れの発生を防止し、外観品質に優れたガラス繊維強化樹脂成形体を得ることができるガラスロービング及びガラス繊維強化樹脂成形体の製造方法を提供する。【解決手段】有機皮膜１２によって被覆された複数のガラス単繊維１１を集束してなるガラスストランド１０を巻取り形成されたガラスロービング１であって、ガラス単繊維１１は、酸化物換算でアルカリ金属元素の含有量が５質量％未満のガラスからなり、前記ガラスストランド１０の強熱減量Ｘ％は、下式（１）の範囲であり、前記有機皮膜１２のスチレン溶解性Ｙ％は、下式（２）を満たすことを特徴とする。０．２≦Ｘ≦０．７  （１）、Ｙ≦１００Ｘ＋２０  （２）。【選択図】図２
2019073407.tif 000002
【特許請求の範囲】
【請求項１】
有機皮膜によって被覆された複数のガラス単繊維を集束してなるガラスストランドを巻取り形成されたガラスロービングであって、
前記ガラス単繊維は、酸化物換算でアルカリ金属元素の含有量が５質量％未満のガラスからなり、
前記ガラスストランドの強熱減量Ｘ％は、下式（１）の範囲であり、
前記有機皮膜のスチレン溶解性Ｙ％は、下式（２）を満たす、
ことを特徴とするガラスロービング。
０．２≦Ｘ≦０．７      （１）
Ｙ≦１００Ｘ＋２０      （２）
【請求項２】
前記有機皮膜のスチレン溶解性Ｙ％は、下式（３）を更に満たす、
ことを特徴とする、請求項１に記載のガラスロービング。
１００Ｘ≦Ｙ      （３）
【請求項３】
前記有機皮膜は、
エポキシ樹脂を含有する、
ことを特徴とする、請求項１または請求項２に記載のガラスロービング。
【請求項４】
請求項１乃至請求項３の何れか一項に記載のガラスロービングを構成する前記ガラスストランドを強化繊維として備えるガラス繊維強化樹脂成形体の製造方法であって、
前記ガラス繊維強化樹脂成形体は、引抜成形法によって成形される、
ことを特徴とするガラス繊維強化樹脂成形体の製造方法。
【発明の詳細な説明】
【技術分野】
【０００１】
本発明は、ガラスロービング、及び当該ガラスロービングを構成するガラスストランドを強化繊維として備えるガラス繊維強化樹脂成形体の製造方法の技術に関する。
【背景技術】
【０００２】
従来より、ガラスストランドによって強化された熱硬化性樹脂成形体（以下、「ガラス繊維強化樹脂成形体」と記載する）の成形方法の一つとして、引抜成形法が知られている。
引抜成形法は、主に以下の手順に従い実施される。
即ち、先ず連続するガラスストランドが巻き取られてなるガラスロービングを用意し、ガラスロービングよりガラスストランドを引き出し、引き出したガラスストランドを、未硬化（液体状態）の熱硬化性樹脂を満たした槽に浸漬する。
そして、熱硬化性樹脂が含浸したガラスストランド（樹脂含浸ガラスストランド）を、加熱した引抜金型の通路に引き通すことにより、熱硬化性樹脂を加熱硬化させ、ガラス繊維強化樹脂成形体を成形する。
【０００３】
一方、引抜成形法に用いられるガラスロービングは、主に以下の手順に従い製作される（例えば、「特許文献１」を参照）。
即ち、先ず加熱された溶融炉内に所定のガラス原料を投入し、当該溶融炉にて溶融された溶融ガラスを、白金製のブッシングに設けられた数十〜数千個のノズルより引き出して、直径数μｍ〜二十数μｍのガラス単繊維を得る。
続いて、引き出された複数のガラス単繊維の表面に、有機成分を含むサイジング剤（集束剤）を塗布し、これらのガラス単繊維を引き揃えながら、１本のガラスストランドに集束する。
そして、集束したガラスストランドを、回転するコレットに綾掛けしながら巻き取り、巻き取ったガラスストランドの巻回体を乾燥させる。これにより、サイジング剤に含まれる水分が蒸発して各ガラス単繊維の表面に有機皮膜が形成され、当該有機皮膜により複数のガラス単繊維は１本のガラスストランドとして強固に集束する。
その後、巻き取られたガラスストランドの巻回体の最内層及び最外層より数層のガラスストランドを各々引き出して除去することにより、ガラスロービングを得る。
【先行技術文献】
【特許文献】
【０００４】
【特許文献１】特表２００５−５２９０４７号公報
【発明の概要】
【発明が解決しようとする課題】
【０００５】
ところで、前述した製作手順に従いガラスロービングを製作する上で、ガラスストランドを構成する複数のガラス単繊維においては、全てのガラス単繊維の長さを同等にすることが困難である。
一方、例えば、ロッド状のガラス繊維強化樹脂成形体を引抜成形法によって成形する場合、スチレンを含む未硬化（液体状態）の熱硬化性樹脂にガラスストランドを浸漬させると、当該スチレンによって、各ガラス単繊維の表面に形成された有機皮膜が溶解され、ガラスストランドが解繊しやすくなる。
【０００６】
このようなことから、上記のガラスストランドを構成する複数のガラス単繊維の長さが同等でないと、引抜金型の通路にガラスストランドを引き通した際、長いガラス単繊維がガラスストランドの外表面から突出し、突出したガラス単繊維が加熱硬化後に膨れとなって、ガラス繊維強化樹脂成形体の表面に現れ、当該ガラス繊維強化樹脂成形体の外観品質の低下を引き起こす要因となっていた。
【０００７】
なお、ガラスロービングの製造工程において、複数のガラス単繊維の長さの違いを極力小さくすることが、ガラス繊維強化樹脂成形体の表面の膨れの発生を防止するための有効な手段として考えられるが、技術的困難性が高く、他の方法によりこのような問題を解決する必要がある。
【０００８】
本発明は、以上に示した現状の問題点に鑑みてなされたものであり、ガラス繊維強化樹脂成形体の表面の膨れの発生を防止し、外観品質に優れたガラス繊維強化樹脂成形体を得ることができるガラスロービング及びガラス繊維強化樹脂成形体の製造方法を提供することを課題とする。
【課題を解決するための手段】
【０００９】
本発明の解決しようとする課題は以上の如くであり、次にこの課題を解決するための手段を説明する。
【００１０】
即ち、本発明に係るガラスロービングは、有機皮膜によって被覆された複数のガラス単繊維を集束してなるガラスストランドを巻取り形成されたガラスロービングであって、前記ガラス単繊維は、酸化物換算でアルカリ金属元素の含有量が５質量％未満のガラスからなり、前記ガラスストランドの強熱減量Ｘ％は、下式（１）の範囲であり、前記有機皮膜のスチレン溶解性Ｙ％は、下式（２）を満たすことを特徴とする。
０．２≦Ｘ≦０．７      （１）
Ｙ≦１００Ｘ＋２０      （２）
【００１１】
このような構成からなるガラスロービングは、例えばロッド状の熱硬化性樹脂成形体（ガラス繊維強化樹脂成形体）を成形する引抜成形法において、未硬化の熱硬化性樹脂にガラスストランドを浸漬しても有機皮膜が溶解しにくい。
そのため、当該ガラスストランドが解繊することを抑制し、各ガラス単繊維の長さの違いに起因するガラス単繊維の突出の発生を防止することができる。
その結果、表面の膨れの発生を防止し、ガラス繊維強化樹脂成形体の外観品質の向上を図ることができる。
【００１２】
また、本発明に係るガラスロービングにおいて、前記有機皮膜のスチレン溶解性Ｙ％は、下式（３）を更に満たすことが好ましい。
１００Ｘ≦Ｙ      （３）
【００１３】
これにより、ガラス繊維強化樹脂成形体の強度（最大曲げ強度や弾性率等）が低下しにくい。
【００１４】
また、本発明に係るガラスロービングにおいて、前記有機皮膜は、エポキシ樹脂を含有することが好ましい。
【００１５】
本発明におけるガラスロービングにおいて、有機皮膜がエポキシ樹脂を含有すると、ガラス繊維樹脂成形体の膨れの発生を効率的に抑制できる。
【００１６】
また、本発明に係るガラス繊維強化樹脂成形体の製造方法は、請求項１乃至請求項３の何れか一項に記載のガラスロービングを構成する前記ガラスストランドを強化繊維として備えるガラス繊維強化樹脂成形体の製造方法であって、前記ガラス繊維強化樹脂成形体は、引抜成形法によって成形されることを特徴とする。
【００１７】
ここで、例えば熱硬化性樹脂からなるガラス繊維強化樹脂成形体の製造方法としては、主に引抜成形法やフィラメントワインディング法等が挙げられるが、当該フィラメントワインディング法においては、未硬化の熱硬化性樹脂に浸漬させたガラスストランドを、円筒形状のマンドレルに巻き付けることによって成形するため、当該ガラスストランドに生じた解繊による悪影響はあまり見られない。
一方、引抜成形法においては、未硬化の熱硬化性樹脂に浸漬させたガラスストランドを、加熱された引抜金型の貫通通路内に引き通すことによって成形するため、前述したように、当該ガラスストランドに生じた解繊による影響は、成形品（ガラス繊維強化樹脂成形体）に膨れを発生させ、品質低下を引き起こす要因となる。
本発明におけるガラス繊維強化樹脂成形体の製造方法は、このようなガラスストランドに生じた解繊による影響を受けやすい引抜成形法であっても、外観性に優れた成形品を得ることができ、当該成形品の品質向上を図ることができるものである。
【発明の効果】
【００１８】
本発明の効果として、以下に示すような効果を奏する。
即ち、本発明に係るガラスロービング及びガラス繊維強化樹脂成形体の製造方法によれば、各ガラス単繊維の長さの違いに起因して、ガラス繊維強化樹脂成形体の膨れの発生を抑制し、外観品質に優れたガラス繊維強化樹脂成形体を得ることができる。
【図面の簡単な説明】
【００１９】
【図１】本発明の一実施形態におけるガラスロービングを示した斜視図である。
【図２】ガラスロービングを構成するガラスストランドの断面形状を示した断面模式図である。
【図３】ガラスロービング及びガラス繊維強化樹脂成形体の製造工程を示した模式図である。
【発明を実施するための形態】
【００２０】
次に、本発明を実施するための形態について、図１乃至図３を用いて説明する。
【００２１】
［ガラスロービング１の構成］
先ず、本発明を具現化するガラスロービング１の構成について、図１及び図２を用いて説明する。
【００２２】
本実施形態におけるガラスロービング１は、複数のガラス単繊維を集束させた１本のガラスストランドが巻き取られた、所謂ダイレクトワインドロービング（ＤＷＲ：Ｄｉｒｅｃｔ  Ｗｉｎｄｉｎｇ  Ｒｏｖｉｎｇ）であって、図１に示すように、連続する紐状のガラスストランド１０が、幾層にも重なるようにして巻き取られてなる中空円筒形状の巻回体として構成される。
【００２３】
なお、ガラスロービング１の構成については、本実施形態に示されるようなＤＷＲに限定されるものではなく、例えば、１本のガラスストランドを巻回体として一旦巻き取り乾燥させて、その後、数個〜数十個の巻回体より引き出されたガラスストランドを１本に引き揃えて、再度中空円筒気状に巻き取ることにより製作される合糸ロービングにより構成されることとしてもよい。
【００２４】
ガラスストランド１０は、図２に示すように、有機皮膜１２・１２・・・によって外表面を覆われた複数のガラス単繊維１１・１１・・・からなり、これら複数のガラス単繊維１１・１１・・・は、互いに当該有機皮膜１２・１２・・・によって結着し、集束している。
【００２５】
ここで、本実施形態におけるガラスストランド１０は、繊維径が６μｍ以上２４μｍ未満であり、且つ総本数が２０００本以上８０００本以下である複数のガラス単繊維１１・１１・・・からなる。
なお、複数のガラス単繊維１１・１１・・・の繊維径及び総本数の組み合わせについては、特に限定されるものではないが、例えば、繊維径が１７μｍであって総本数が２０００本のガラス単繊維からなる１２００ｔｅｘのガラスストランド、繊維径が１７μｍであって総本数が４０００本のガラス単繊維からなる２４００ｔｅｘのガラスストランド、または繊維径が２３μｍであって総本数が２０００本のガラス単繊維からなる２４００ｔｅｘのガラスストランドなどが、広く一般的に用いられている。
【００２６】
ガラス単繊維１１は、酸化物換算でアルカリ金属元素の含有量が、５質量％未満のガラスからなる。
この理由は、酸化物換算でアルカリ金属元素の含有量が、５質量％以上のガラスからなると、未硬化（液体状態）の熱硬化性樹脂にガラスストランド１０を浸漬させ、熱硬化性樹脂を固化させ、時間が経過するにつれて、ガラス中のアルカリ金属成分が熱硬化性樹脂へ溶出し、ガラスストランド１０の有機皮膜と熱可塑性樹脂との接着性低下に起因する強度低下が生じやすいからである。
【００２７】
なお、ガラスは、酸化物換算でアルカリ金属元素の含有量が、４質量％以下が好ましく、３質量％以下がより好ましく、２質量％以下が更に好ましい。
また、ガラスは、酸化物換算でアルカリ金属元素の含有量が、０．１質量％以上が好ましく、１質量％以上がより好ましい。
【００２８】
なお、本明細書において、「アルカリ金属元素」とは、Ｌｉ、Ｎａ、及びＫであり、酸化物換算でのアルカリ金属元素の含有量は、Ｌｉ２Ｏ、Ｎａ２Ｏ、及びＫ２Ｏの合量である。
【００２９】
このようなガラスとしては、例えば、Ｅガラス、Ｄガラス、及びＳガラスなどが挙げられる。
特に、Ｅガラスは安価であり、且つ機械的強度に優れた熱硬化性樹脂成形体を得やすいため好ましい。また、Ｓガラスは、Ｅガラスに比べてより一層機械的強度に優れた熱硬化性樹脂成形体を得やすいために好ましい。
【００３０】
有機皮膜１２としては、例えば、ポリプロピレン樹脂、ナイロン樹脂、ポリ酢酸ビニル、及びポリフェニレンスルフィド樹脂の群から選択される１種以上の熱可塑性樹脂、または、ポリエステル（不飽和ポリエステル）樹脂、エポキシ樹脂、及びポリウレタン樹脂の群から選択された１種以上の熱硬化性樹脂を含有することが好ましい。
【００３１】
ここで、本実施形態においては、ガラスストランド１０の強熱減量Ｘ（単位％）が下式（１）の範囲にあり、有機皮膜１２のスチレン溶解性Ｙ（単位％）が下式（２）を満たすように、ガラスロービング１が構成されている。
Ｙ≦１００Ｘ＋２０      （１）
０．２≦Ｘ≦０．７      （２）
【００３２】
なお、強熱減量Ｘは、ＪＩＳ  Ｒ３４２０（２０１３年）に従い、測定することができる。
また、スチレン溶解性Ｙは、以下の手順に従い、測定することができる。
まず、測定対象とするガラスストランドを５ｍ分２本用意し、１本目の未処理のガラスストランドの強熱減量Ｋ１を測定する。次に、２本目のガラスストランドを５００ｇのスチレンに２５℃で３０分間浸漬処理した後に、スチレンを完全に乾燥させる。そして、乾燥後のガラスストランドの強熱減量Ｋ２を測定する。
こうして得られた１本目の未処理のガラスストランドの強熱減量Ｋ１に対する、２本目の処理済みのガラスストランドの強熱減量Ｋ２の減少率（Ｋ１−Ｋ２）／Ｋ１×１００を、スチレン溶解性Ｙとする。
【００３３】
このような構成を有することにより、例えば後述するように、ロッド状のガラス繊維強化樹脂成形体１０１（図３を参照）を成形する引抜成形法において、スチレンを含有する未硬化の熱硬化性樹脂３１にガラスストランド１０（以下、適宜「ガラスストランド群１０Ａ」と記載する）を浸漬しても、有機皮膜１２が溶解しにくくなる。
【００３４】
よって、このような構成により、未硬化の熱硬化性樹脂３１に含浸された当該ガラスストランド１０（以下、適宜「樹脂含浸ガラスストランド群１０Ｂ」と記載する）が解繊するのを抑制することができ、各ガラス単繊維１１の長さの違いに起因するガラス単繊維１１の突出の発生を防止することができる。
【００３５】
その結果、ガラス繊維強化樹脂成形体１０１の表面の膨れの発生を防止し、外観品質の向上を図ることができる。
【００３６】
また、ガラスストランド１０の強熱減量Ｘ（単位％）は、
０．３≦Ｘ≦０．６      （２−２）
の範囲にあることが好ましい。
これにより、ガラスストランド１０（ガラスストランド群１０Ａ）が、熱硬化性樹脂３１に含浸させる前に解繊することを抑制することができる。
また、ガラスロービング１よりガラスストランド１０（ガラスストランド群１０Ａ）を引き出しやすい。
【００３７】
また、本実施形態においては、有機皮膜１２のスチレン溶解性Ｙ（単位％）が、下式（３）を満たすことが好ましい。
１００Ｘ≦Ｙ      （３）
【００３８】
これにより、ガラス繊維強化樹脂成形体１０１の強度（最大曲げ強度や弾性率等）が低下しにくい。
これは、スチレン溶解性Ｙが式（３）を満たしていると、未硬化（液体状態）の熱硬化性樹脂３１にガラスストランド１０（ガラスストランド群１０Ａ）を浸漬させる際に、熱硬化性樹脂３１が当該ガラスストランド１０内に含浸しやすくなるためである。
【００３９】
また、有機皮膜１２は、前述したように、熱可塑性樹脂や熱硬化性樹脂を含有することが好ましく、本実施形態においては、特にエポキシ樹脂を含有することがより好ましい。
【００４０】
有機皮膜１２がエポキシ樹脂を含有すると、スチレン溶解性Ｙの上昇を抑制でき、ガラス繊維強化樹脂成形体１０１の膨れの発生を、より効率的に抑制できる。
【００４１】
［ガラスロービング１の製造方法］
次に、ガラスロービング１の製造方法について、図３を用いて説明する。
【００４２】
先ず、前工程において、所定のガラス原料をガラス溶融炉（図示せず）内に投入し、当該ガラス原料を溶融することにより、溶融ガラスを生成する。
続いて、生成された溶融ガラスを白金製のブッシング２０の底部に設けられた複数のノズル２０ａ・２０ａ・・・から引き出す。
これにより、複数の糸状のガラス単繊維１１・１１・・・を得る。
【００４３】
ここで、本実施形態においては、２０００個以上８０００個以下のノズル２０ａ・２０ａ・・・が、ブッシング２０の底部に設けられており、これらのノズル２０ａ・２０ａ・・・の個数に対応して、２０００本以上８００００本以下のガラス単繊維１１・１１・・・・が各々成形される。
また、ガラス単繊維１１の繊維径は、後述するコレット２３への巻取り速度（即ち、複数のガラス単繊維１１・１１・・・の紡糸速度）や溶融ガラスの粘度などを変更することにより調整可能である。本実施形態においては、前述したように、各ガラス単繊維１１の繊維径が６μｍ以上２４μｍ未満の範囲内となるように、巻取り速度（紡糸速度）及び溶融ガラスの粘度が調整された状態にて、複数のガラス単繊維１１・１１・・・が引き揃えられる。
【００４４】
次に、サイジング剤（集束剤）は、塗布ローラー２１を用いて、成形された複数のガラス単繊維１１・１１・・・の外表面に、各々均等に塗布される。
ここで、サイジング剤（集束剤）は、後に乾燥されて、その固形成分が各ガラス単繊維１１の表面を覆いつつ、複数のガラス単繊維１１・１１・・・を互いに結着させる有機皮膜１２（図２を参照）を形成する。
【００４５】
サイジング剤（集束剤）は、例えば、ポリプロピレン樹脂、ナイロン樹脂、ポリ酢酸ビニル、及びポリフェニレンスルフィド樹脂の群から選択された１種以上の熱可塑性樹脂、または、ポリエステル（不飽和ポリエステル）樹脂、エポキシ樹脂、及びポリウレタン樹脂の群から選択された１種以上の熱硬化性樹脂を含有することが好ましい。
また、サイジング剤（集束剤）には、潤滑剤、ノニオン系の界面活性剤、及び帯電防止剤などの各成分を添加することが可能であり、これらの成分の配合比については、必要に応じて適宜設定すればよい。
【００４６】
本実施形態においては、上述の式（１）及び（２）を満たすようにサイジング剤をガラス単繊維の外表面に塗布することにより、ガラス繊維強化樹脂成形体１０１に発生する加熱硬化後の膨れの発生を抑制し、当該ガラス繊維強化樹脂成形体１０１の外観品質の低下を防止することを可能としている。
【００４７】
スチレン溶解性の調整は、例えば、スチレン溶解性に対する寄与度の高い皮膜成分である、ポリ酢酸ビニルやポリウレタン樹脂の添加量を調整したり、その種類（分子量、直鎖または分岐の有無）を変更することでスチレン溶解性を調整することができる。
例えば、分子量が大きくなることによりスチレン溶解性が低くなる。また、直鎖であればスチレン溶解性が高くなる。
【００４８】
複数のガラス単繊維１１・１１・・・の各々の外周面にサイジング剤（集束剤）を塗布し、これら複数のガラス単繊維１１・１１・・・を集束シュー２２によって引き揃えながら集束させる。
これにより、連続する紐状のガラスストランド１０が成形される。
【００４９】
次に、成形されたガラスストランド１０を、回転するコレット２３に綾を掛けながら巻き取り、中空円筒形状の巻回体１Ａを得る。
その後、得られた巻回体１Ａを、およそ１００℃〜１５０℃の温度範囲にて１時間〜２４時間程度乾燥させ、その後、コレット２３より抜脱する。
これにより、各ガラス単繊維１１の外周面においては、サイジング剤（集束剤）の固形成分が乾燥して有機被膜１２が成形され、複数のガラス単繊維１１・１１・・・からなるガラスストランド１０が巻き取られてなるガラスロービング１が得られる。
【００５０】
以上のような手順に従い成形されたガラスロービング１は、中空円筒形状に巻き取られた状態によって保管され、その後、必要に応じて使用することができる。
なお、ガラスロービング１は、防塵及び汚れの防止や、繊維表面の保護などを目的として、有機フィルム材、例えばシュリンク包装やストレッチフィルムなど、用途に応じた包装により包装して保管することができる。
また、このような中空円筒形状のガラスロービング１であれば、複数のガラスロービング１・１・・・を複数段に積層させた状態にてまとめて保管することもできる。
【００５１】
［ガラス繊維強化樹脂成形体１０１の製造方法］
次に、前述したガラスロービング１を用いて、例えばロッド状のガラス繊維強化樹脂成形体１０１を成形する場合の製造方法について、図３を用いて説明する。
【００５２】
ガラス繊維強化樹脂成形体１０１は、例えば連続する複数（本実施形態においては３本）のガラスストランド１０・１０・１０によって強化されたロッド状の熱硬化性樹脂成形体であって、引抜成形法からなる成形工程Ｓ１００によって製造される。
成形工程Ｓ１００は、主に含浸工程Ｓ１０１、加熱工程Ｓ１０２、及び切断工程Ｓ１０３により構成される。
【００５３】
そして、加熱工程Ｓ１０２と切断工程Ｓ１０３との間には引抜装置５０が配設されており、後述するように、当該引抜装置５０によって加熱硬化された樹脂含浸ガラスストランド群１０Ｂ（樹脂成形体１０Ｃ）を引抜くことにより、複数のガラスロービング１・１・１よりガラスストランド１０・１０・１０が各々引き出されてガラスストランド群１０Ａを構成し、その後、樹脂貯留槽３０、引抜金型４０、引抜装置５０、及び切断装置６０と順に当該ガラスストランド群１０Ａが搬送されることとなり、最終製品としてのロッド状のガラス繊維強化樹脂成形体１０１が形成される。
【００５４】
含浸工程Ｓ１０１は、複数のガラスロービング１・１・１より各々引き出された連続する複数本のガラスストランド１０・１０・１０を互いに引き揃えてガラスストランド群１０Ａを形成し、当該ガラスストランド群１０Ａを未硬化（液体状態）の熱硬化性樹脂３１に浸漬させて樹脂含浸ガラスストランド群１０Ｂを形成する工程である。
これにより、ガラスストランド群１０Ａには未硬化の熱硬化性樹脂３１が含浸され、樹脂含浸ガラスストランド群１０Ｂが形成される。
未硬化の熱硬化性樹脂３１は、樹脂貯留槽３０に貯留されている。
【００５５】
ここで、樹脂貯留槽３０内には、ガラス繊維強化樹脂成形体１０１のマトリックス樹脂となる未硬化の熱硬化性樹脂３１を含むスチレン溶液が貯留されている。熱硬化性樹脂３１は、例えばビニルエステル樹脂、ポリエステル（不飽和ポリエステル）樹脂などが好ましい。スチレン溶液中の熱硬化性樹脂３１の含有量は、４０％前後であることが好ましい。
また、スチレン溶液には、硬化剤や離型剤等が含有されていてもよく、また、硬化促進剤、反応性希釈剤、着色剤、充填剤、増粘剤及び低収縮剤などが含有されていてもよい。
【００５６】
なお、樹脂貯留槽３０より引き出された樹脂含浸ガラスストランド群１０Ｂにおいては、スチレン溶液（未硬化の熱硬化性樹脂３１）中のスチレンによって、複数のガラス単繊維１１・１１・・・の表面を覆う有機皮膜１２・１２・・・の一部が、溶解された状態となっている。
しかしながら、本実施形態においては、前述の式（１）及び（２）のような範囲の強熱減量Ｘ、スチレン溶解性Ｙとすることにより、当該熱硬化性樹脂３１中に含まれたスチレンによって溶解された後であっても、有機皮膜１２が溶解されにくい。そのため、樹脂含浸ガラスストランド群１０Ｂが解繊しにくく、長さの異なるガラス単繊維１１を含むガラスストランド群１０Ａであっても、当該樹脂含浸ガラスストランド群１０Ｂの外表面におけるガラス単繊維１１の突出の発生を抑制できる。
【００５７】
加熱工程Ｓ１０２は、樹脂含浸ガラスストランド群１０Ｂを加熱硬化して樹脂成形体１０Ｃを得る工程である。
加熱工程Ｓ１０２は、貫通通路４０ａを有した引抜金型４０により実行される。
【００５８】
引抜金型４０には図示せぬ加熱ヒーターが備えられており、当該加熱ヒーターによって、引抜金型４０は、常時所定の加熱温度にて維持された状態となっている。
また、貫通通路４０ａの断面形状は、最終的に得られる樹脂成形体１０Ｃの形状等に基づき設定されており、例えば本実施形態においては、円形状に設定されている。
なお、貫通通路４０ａの内周面には、流動パラフィン、溶剤系ワックス、シリコーン樹脂、ポリビニルアルコール溶液などの離型剤が塗布されていてもよい。
【００５９】
ここで、引抜金型４０の下流側には引抜装置５０が配設されており、当該引抜装置５０は、例えば上下方向に対向して配置される一対の無端状コンベア５１・５１などにより構成される。
【００６０】
そして、樹脂貯留槽３０より引き出された樹脂含浸ガラスストランド群１０Ｂは、一対の無端状コンベア５１・５１に挟持された状態にて引抜装置５０によって引抜かれることにより、引抜金型４０へと導かれ、貫通通路４０ａ内を通過した後、再び当該引抜金型４０の外部へと引き出される。
これにより、樹脂含浸ガラスストランド群１０Ｂは、貫通通路４０ａの断面形状に外形を規制されつつ、加熱硬化されることとなり、連続する樹脂成形体１０Ｃが成形される。
【００６１】
切断工程Ｓ１０３は、成形された樹脂成形体１０Ｃを、最終製品として所定の長さに切断する工程である。
切断工程Ｓ１０３は、例えば円盤形状のブレード６１や、軸心を中心にして当該ブレード６１を回転駆動させる駆動モータ６２などからなる切断装置６０により実行される。
【００６２】
そして、引抜金型４０より引き出され、引抜装置５０を通過した樹脂成形体１０Ｃは、高速回転する切断装置６０のブレード６１によって所定の位置にて切断される。
これにより、ロッド状のガラス繊維強化樹脂成形体１０１が得られ、成形工程Ｓ１００は終了する。
【００６３】
以上のように、本実施形態におけるガラス繊維強化樹脂成形体１０１の製造方法は、前述したガラスロービング１を構成するガラスストランド１０を強化繊維として備えるガラス繊維強化樹脂成形体１０１の製造方法であって、ガラス繊維強化樹脂成形体１０１は、引抜成形法によって成形されることを特徴とする。
【００６４】
ここで、例えばロッド状の熱硬化性樹脂からなるガラス繊維強化樹脂成形体の製造方法としては、一般的に引抜成形法やフィラメントワインディング法等が挙げられるが、当該フィラメントワインディング法においては、未硬化の熱硬化性樹脂に浸漬させたガラスストランドを、円筒形状のマンドレルに巻き付けるけることによって成形するため、当該熱硬化性樹脂のスチレン溶解性によってガラスストランドに生じた解繊による影響はあまり見られない。
【００６５】
一方、引抜成形法においては、本実施形態に示すように、未硬化の熱硬化性樹脂３１に浸漬させたガラスストランド１０（樹脂含浸ガラスストランド群１０Ｂ）を、加熱された引抜金型４０の貫通通路４０ａ内に引き通すことによって成形するため、前述したように、当該熱硬化性樹脂３１のスチレン溶解性によってガラスストランド１０（樹脂含浸ガラスストランド群１０Ｂ）に生じた解繊による影響は、ガラス繊維強化樹脂成形体１０１の表面に膨れを発生させ、品質低下を引き起こす要因となる。
【００６６】
本実施形態におけるガラス繊維強化樹脂成形体１０１の製造方法は、このようなガラスストランド１０（樹脂含浸ガラスストランド群１０Ｂ）に生じた解繊による悪影響を受けやすい引抜成形法であっても、外観性に優れた成形品を得ることができ、当該成形品の品質向上を図ることができるものである。
【００６７】
次に、本発明を具現化するガラスロービングについて、発明の有効性を判断するために、以下のような実験を行った。
【００６８】
先ず始めに、引抜成形法に用いられる本発明のガラスロービングのサンプルとして、実施例１、２、３及び比較例１に係る樹脂含浸ガラスストランドを用意した。
【００６９】
ここで、これらのサンプル（実施例１、２、３及び比較例１）は、ともに以下に示す手順に従い、製作した。
まず、Ｅガラス（酸化物換算でアルカリ金属元素を２質量％含有）からなるガラス単繊維の繊維径及び集束本数が異なる種々のガラスストランドからなるガラスロービングを用意し、これらのガラスロービングよりガラスストランドを各々引き出し、３ｍ／分の速度で走行させながら、固形成分換算で、ラジカル開始剤パーカドックスＣ−５０Ｌ（化薬アグゾ製）を２質量％、不飽和ポリエステル樹脂Ｎ−３５０Ｌ（ジャパンコンポジット製）を９８質量％含む未硬化（液体状態）の熱硬化性樹脂を４０質量％含むスチレン溶液中に、これらのガラスストランドを各々浸漬させた。
続いて、前記スチレン溶液中に浸漬させたガラスストランド（樹脂含浸ガラスストランド）を、直径が２．０ｍｍであるノズル内に通過させ、当該ノズルを通過した後に各ガラスストランド（樹脂含浸ガラスストランド）から飛び出したガラス単繊維（即ち、樹脂ガラスストランドの外表面のガラス単繊維の突出）が３分間の内で何回発生したかを目視により確認し、確認された回数を含浸不良回数として記録した。
【００７０】
ここで、実施例１においては、ガラス単繊維の繊維径が１７μｍであり、且つ集束本数が２０００本である、番手が１２００ｔｅｘのガラスストランドが巻回されたガラスロービングを用い、当該ガラススロービングには、ガラスストランドの強熱減量が０．３％であり、且つ有機皮膜のスチレン溶解性が４５％となる、ポリエステル成分を含有したサイジング剤を用いた。なお、エポキシ樹脂をサイジング剤に含有させ、その量を調整することによりスチレン溶解性を調整した。
【００７１】
また、実施例２においては、繊維径、集束本数、及び番手が実施例１と同じガラスロービングを用い、当該ガラススロービングにはガラスストランドの強熱減量が０．６％であり、且つ有機皮膜のスチレン溶解性が７０％となる、ポリエステル成分を含有したサイジング剤を用いた。なお、エポキシ樹脂をサイジング剤に含有させ、その量を調整することによりスチレン溶解性を調整した。
【００７２】
さらに、実施例３においては、ガラス単繊維の繊維径が２３μｍであり、且つ集束本数が２０００本である、番手が２４００ｔｅｘのガラスストランドが巻回されたガラスロービングを用い、当該ガラススロービングには、ガラスストランドの強熱減量が０．５％であり、且つ有機皮膜のスチレン溶解性が７０％となる、ポリエステル成分を含有したサイジング剤を用いた。なお、エポキシ樹脂をサイジング剤に含有させ、その量を調整することによりスチレン溶解性を調整した。
【００７３】
一方、比較例１においては、繊維径、集束本数、及び番手が実施例１と同じガラスロービングを用い、当該ガラススロービングには、ガラスストランドの強熱減量が０．３％であり、且つ有機皮膜のスチレン溶解性が８０％である、ポリエステル成分を含有したサイジング剤を用いた。
【００７４】
なお、実施例１、２、３におけるサイジング剤（集束剤）においては、他の比較例１におけるサイジング剤（集束剤）と異なり、エポキシ樹脂を含有することとした。
【００７５】
こうして得られた結果を、［表１］によって示す。
【表１】
2019073407.tif 000003
【００７６】
［表１］に示すように、比較例１における樹脂含浸ガラスストランドにおいては、５回もの含浸不良回数が確認されたものの、実施例１、２、３における樹脂含浸ガラスロービングにおいては、ともに２回の含浸不良回数しか確認されなかった。
【００７７】
また、各々のサンプルに対して、サイジング剤（集束剤）の強熱減量及びスチレン溶解性の関係を確認すると、実施例１、２、３における樹脂含浸ガラスロービングにおいては、ともに前述した上式（１）（２）の関係式を満たすものの、比較例１における樹脂含浸ガラスロービングにおいては、前述した上式（２）の関係式を満たしていなかった。
【００７８】
なお、比較例１におけるサイジング剤（集束剤）においては、前述したように、他の実施例１、２、３におけるサイジング剤（集束剤）と異なり、エポキシ樹脂が含有されておらず、特に強熱減量が同等な実施例１と比較して、スチレン溶解性が高くなっている。
【００７９】
以上のことから、前述した上式（１）（２）の関係式を満たすガラスロービングが得られるようなサイジング剤を使用することにより、樹脂含浸ガラスストランドの表面のガラス単繊維の突出を抑制し、ガラス繊維強化樹脂成形体に発生する加熱硬化後の膨れをより効果的に防止することが可能であることが確認できた。
【符号の説明】
【００８０】
１    ガラスロービング
１０    ガラスストランド
１０Ａ    ガラスストランド群（ガラスストランド）
１０Ｂ    樹脂含浸ガラスストランド群（ガラスストランド）
１０Ｃ    樹脂成形体（ガラスストランド）
１１    ガラス単繊維
１２    有機皮膜
１０１    ガラス繊維強化樹脂成形体
Ｘ    強熱減量
Ｙ    スチレン溶解性
【図１】
2019073407.tif 000004
【図２】
2019073407.tif 000005
【図３】
2019073407.tif 000006